(57)【要約】  光反射層の低廉化を図りながらも、冷却対象を適切に冷却でき、しかも、長期間に亘って冷却作用を良好に発揮できる放射冷却装置を提供する。  放射面Ｈから赤外光ＩＲを放射する赤外放射層Ａと、当該赤外放射層Ａにおける放射面Ｈの存在側とは反対側に位置させる光反射層Ｂとが積層状態で設けられ、光反射層Ｂが、銀あるいは銀合金からなる第１層Ｂ１と、アルミニウムあるいはアルミニウム合金からなる第２層Ｂ２と、銀とアルミニウムとの合金化を防止する合金化防止透明層Ｂ３とを、第１層Ｂ１、合金化防止透明層Ｂ３及び第２層Ｂ２の順に赤外放射層Ａに近い側に位置させる形態で積層した状態に構成されている。
2019163340.tif 000002
【特許請求の範囲】
【請求項１】
放射面から赤外光を放射する赤外放射層と、当該赤外放射層における前記放射面の存在側とは反対側に位置させる光反射層とが積層状態で設けられた放射冷却装置であって、
前記光反射層が、銀あるいは銀合金からなる第１層と、アルミニウムあるいはアルミニウム合金からなる第２層と、銀とアルミニウムとの合金化を防止する合金化防止透明層とを、前記第１層、前記合金化防止透明層及び前記第２層の順に前記赤外放射層に近い側に位置させる形態で積層した状態に構成されている放射冷却装置。
【請求項２】
前記第１層の厚さが、３．３ｎｍよりも大きく、かつ、１００ｎｍ以下である請求項１に記載の放射冷却装置。
【請求項３】
前記第１層の厚さが、５０ｎｍ以上で、かつ、１００ｎｍ以下である請求項１又は２に記載の放射冷却装置。
【請求項４】
前記第２層の厚さが、１０ｎｍ以上である請求項１〜３のいずれか１項に記載の放射冷却装置。
【請求項５】
前記赤外放射層が、無アルカリガラス、クラウンガラス、ホウケイ酸ガラスのうちのいずれかのガラスにて構成されている請求項１〜４のいずれか１項に記載の放射冷却装置。
【請求項６】
前記赤外放射層を基板として、前記第１層、前記合金化防止透明層及び前記第２層が積層されている請求項１〜５のいずれか１項に記載の放射冷却装置。
【請求項７】
前記赤外放射層と前記第１層との間に、密着層が積層されている請求項６に記載の放射冷却装置。
【請求項８】
前記第２層における前記合金化防止透明層の存在側とは反対側に、酸化防止層が積層されている請求項６又は７に記載の放射冷却装置。
【請求項９】
前記合金化防止透明層が、透明窒化膜である請求項１〜８のいずれか１項に記載の放射冷却装置。
【請求項１０】
前記合金化防止透明層が、透明酸化膜である請求項１〜８のいずれか１項に記載の放射冷却装置。
【請求項１１】
前記合金化防止透明層が、４００ｎｍ以下の波長のうちのいずれかの波長を共鳴波長とする厚さである請求項１〜１０のいずれか１項に記載の放射冷却装置。
【請求項１２】
前記合金化防止透明層が、３００ｎｍ以下の波長のうちのいずれかの波長を共鳴波長とする厚さである請求項１〜１１のいずれか１項に記載の放射冷却装置。
【発明の詳細な説明】
【技術分野】
【０００１】
本発明は、放射面から赤外光を放射する赤外放射層と、当該赤外放射層における前記放射面の存在側とは反対側に位置させる光反射層とが積層状態で設けられた放射冷却装置に関する。
【背景技術】
【０００２】
かかる放射冷却装置は、赤外放射層の放射面から放射される赤外光を大気の窓（例えば、波長が８〜１３μｍの赤外光を透過させる窓等）を通して透過させて、光反射層における赤外放射層の存在側とは反対側に位置する冷却対象を冷却する等、各種の冷却対象の冷却に用いられるものである。【０００３】
ちなみに、光反射層は、赤外放射層を透過した光（可視光、紫外光、赤外光）を反射して放射面から放射させることにより、赤外放射層を透過した光（可視光、紫外光、赤外光）が冷却対象に投射されて、冷却対象が加温されることを回避することになる。
尚、光反射層は、赤外放射層を透過した光に加えて、赤外放射層から光反射層の存在側に放射される赤外光を赤外放射層に向けて反射する作用も有することになるが、以下の説明においては、光反射層が、赤外放射層を透過した光（可視光、紫外光、赤外光）を反射するために設けられるものであるとして説明する。【０００４】
このような放射冷却装置の第１の従来例として、光反射層が、銀からなる金属層と、二酸化チタン（ＴｉＯ２）の層とフッ化マグネシウム（ＭｇＦ２）の層とを交互に並べる状態で多層状態に形成したフォトニング・バンドキャップ層とを、フォトニング・バンドキャップ層を赤外放射層に近い側に位置させる形態で積層した状態に構成されたものがある（例えば、特許文献１参照。）。【０００５】
また、放射冷却装置の第２の従来例として、光反射層が、アルミニウムからなる金属層として構成されたものがある（例えば、特許文献２参照。）。
ちなみに、特許文献２には、アルミニウムからなる金属層を基板として、赤外放射層を構成するＳｉＯ層とＭｇＯ層とを積層するように構成されている。
【先行技術文献】
【特許文献】
【０００６】
【特許文献１】国際公開第２０１４／０７８２２３号
【特許文献２】特開平７‐１７４９１７号公報
【発明の概要】
【発明が解決しようとする課題】
【０００７】
第１の従来例においては、光反射層が、多層状態に積層されるフォトニング・バンドキャップ層を備えるものであるため、製作が煩雑となる不利があり、しかも、フォトニング・バンドキャップ層を備えるにしても、高価な銀からなる金属層を十分に薄くできないため、全体構成の低廉化を図り難い不利があった。【０００８】
第２の従来例においては、光反射層が、アルミニウムからなる金属層として構成されるものであるから、安価なアルミニウムにて光反射層が構成されるため、全体構成の低廉化を図れるものである。
しかしながら、アルミニウムからなる金属層は、銀よりも光を吸収し易いものであるから、赤外放射層を透過した光が、アルミニウムからなる金属層に吸収されて、当該光の吸収により昇温する金属層が、冷却対象を加温すること等に起因して、冷却対象を適切に冷却できない虞があった。【０００９】
このような状況に鑑みて、本発明の発明者が鋭意研究した結果によれば、光反射層を、厚さが１００ｎｍ以上の銀からなる金属層として構成すれば、赤外放射層を透過した光が冷却対象に投射されることを抑制しながら、冷却対象を冷却することができるものとなり（図１２、図１３参照）、そして、光反射層を、厚さが３００ｎｍ以上の銀からなる金属層として構成すれば、赤外放射層を透過した光が冷却対象に投射されることを的確に抑制して、冷却対象を適切に冷却できることが判明した。【００１０】
しかしながら、銀は高価な金属であるから、光反射層を、厚さが３００ｎｍ以上の銀からなる金属層として構成すれば、放射冷却装置が高価となるものとなるため、銀の使用量を極力抑制しながら、冷却対象を冷却することが望まれるものであった。【００１１】
本発明は、上記実情に鑑みて為されたものであって、その目的は、光反射層の低廉化を図りながらも、冷却対象を適切に冷却でき、しかも、長期間に亘って冷却作用を良好に発揮できる放射冷却装置を提供する点にある。
【課題を解決するための手段】
【００１２】
本発明の放射冷却装置は、放射面から赤外光を放射する赤外放射層と、当該赤外放射層における前記放射面の存在側とは反対側に位置させる光反射層とが積層状態で設けられたものであって、その特徴構成は、
前記光反射層が、銀あるいは銀合金からなる第１層と、アルミニウムあるいはアルミニウム合金からなる第２層と、銀とアルミニウムとの合金化を防止する合金化防止透明層とを、前記第１層、前記合金化防止透明層及び前記第２層の順に前記赤外放射層に近い側に位置させる形態で積層した状態に構成されている点にある。【００１３】
すなわち、本発明の発明者が鋭意研究した結果、光反射層を、銀あるいは銀合金からなる第１層とアルミニウムあるいはアルミニウム合金からなる第２層とを、第１層を赤外放射層に近い側に位置させる形態で積層した状態に構成することにより、高価な銀あるいは銀合金の使用量を抑制しながら、冷却対象を冷却できることを見出すに至った。【００１４】
つまり、銀あるいは銀合金は、可視光や赤外光を効率良く反射できるものの、紫外光の反射率が低い傾向となる。
これに対して、アルミニウムあるいはアルミニウム合金は、銀あるいは銀合金に較べて、可視光や赤外光を効率良く反射することができないものの、紫外光を効率良く反射することができる傾向となる。
しかも、アルミニウムあるいはアルミニウム合金は、銀あるいは銀合金に較べて、可視光や赤外光を吸収し易い傾向となる。【００１５】
そこで、銀あるいは銀合金からなる第１層とアルミニウムあるいはアルミニウム合金からなる第２層とを、第１層を赤外放射層に近い側に位置させる形態で積層した状態に構成することにより、第１層が可視光や赤外光を反射することにより、第２層が可視光や赤外光を吸収することを抑制し、しかも、第１層の厚さを薄くしても、第１層及び第２層の存在により、赤外放射層を透過した光（可視光、紫外光、赤外光）を適切に反射して、冷却対象を冷却できることを見出すに至ったのである。【００１６】
そして、銀あるいは銀合金からなる第１層を薄くできるため、光反射層の低廉化を図ることができるのである。【００１７】
さらに、第１層と第２層との間には、銀とアルミニウムとの合金化を防止する合金化防止透明層を設けるものであるから、銀とアルミニウムとが合金化することを抑制できるため、光反射層の光の吸収を回避しながら、光反射層により光を適切に反射する状態を長期間に亘って維持させて、長期間に亘って冷却作用を良好に発揮させることができる。【００１８】
つまり、第１層の銀あるいは銀合金と第２層のアルミニウムあるいはアルミニウム合金とを接触させた状態で長時間経過すると、銀とアルミニウムの合金化が次第に進み、光反射層の太陽光の反射率が悪くなり、太陽光吸収が増加することが予想されるため、銀とアルミの合金化を防止するために、第１層と第２層との間に合金化防止透明層を設けることによって、銀とアルミの合金化を抑制するのである。【００１９】
要するに、本発明の放射冷却装置によれば、光反射層の低廉化を図りながらも、冷却対象を適切に冷却でき、しかも、長期間に亘って冷却作用を良好に発揮できる。【００２０】
本発明の放射冷却装置の更なる特徴構成は、前記第１層の厚さが、３．３ｎｍよりも大きく、かつ、１００ｎｍ以下である点にある。【００２１】
すなわち、銀あるいは銀合金からなる第１層の厚さを、３．３ｎｍよりも大きく、かつ、１００ｎｍ以下である範囲で変化させても、第２層の存在により、赤外放射層を透過した光（可視光、紫外光、赤外光）を適切に反射して、冷却対象を冷却できることが判明した。【００２２】
つまり、銀あるいは銀合金からなる第１層の厚さを、３．３ｎｍよりも大きく、かつ、１００ｎｍ以下である範囲の薄い厚さにして、光反射層の低廉化を十分に図りながらも、冷却対象を冷却できる。【００２３】
但し、銀あるいは銀合金からなる第１層の厚さを、３．３ｎｍよりも大きく、かつ、１００ｎｍ以下である範囲の間において、好ましくは、３０ｎｍ以上に大きくすることにより、冷却対象を適切に冷却できることになる。【００２４】
要するに、本発明の放射冷却装置の更なる特徴構成によれば、光反射層の低廉化を十分に図りながらも、冷却対象を冷却できる。【００２５】
本発明の放射冷却装置の更なる特徴構成は、前記第１層の厚さが、５０ｎｍ以上１００ｎｍ以下である点にある。【００２６】
すなわち、銀あるいは銀合金からなる第１層の厚さを、５０ｎｍ以上１００ｎｍ以下の範囲にすれば、第１層による光（主として、可視光、赤外光）の反射作用を適切に発揮させながら、第２層の存在により、赤外放射層を透過した光（可視光、紫外光、赤外光）を適切に反射することができる結果、光反射層を、厚さが３００ｎｍ以上の銀からなる金属層として構成する場合と同等の能力にて、冷却対象を冷却できることを見出すに至った。【００２７】
従って、第１層の厚さを薄くして、光反射層の低廉化を図りながらも、厚さが３００ｎｍ以上の銀からなる金属層として構成する場合と同等の大きな冷却能力を得ることができる。【００２８】
要するに、本発明の放射冷却装置の更なる特徴構成によれば、光反射層の低廉化を図りながらも、大きな冷却能力を得ることができる。【００２９】
本発明の放射冷却装置の更なる特徴構成は、前記第２層の厚さが、１０ｎｍ以上である点にある。【００３０】
すなわち、光反射層を第１層と第２層とから構成する場合には、アルミニウムあるいはアルミニウム合金からなる第２層の厚さが、１０ｎｍ以上であれば、第２層が紫外光を反射する作用を適切に発揮させて、第１層との組み合わせにより、赤外放射層を透過した光（可視光、紫外光、赤外光）を適切に反射することができることを見出すに至った。【００３１】
ちなみに、アルミニウムあるいはアルミニウム合金からなる第２層の厚さは、１０ｎｍ以上であればよいが、アルミニウムあるいはアルミニウム合金の使用量を抑制するためには、必要以上に厚くすることは避ける必要がある。【００３２】
要するに、本発明の放射冷却装置の更なる特徴構成によれば、紫外光を反射する作用を適切に発揮させながら、赤外放射層を透過した光を反射することができる。【００３３】
本発明の放射冷却装置の更なる特徴構成は、前記赤外放射層が、無アルカリガラス、クラウンガラス、ホウケイ酸ガラスのうちのいずれかのガラスにて構成されている点にある。【００３４】
すなわち、無アルカリガラス、クラウンガラス、ホウケイ酸ガラスは、比較的に安価でありながらも、太陽光（可視光、紫外光、近赤外光）の透過性が優れた（例えば、８０％程度を透過する）ものであるため、太陽光を吸収することがなく、しかも、大気の窓（例えば、波長が８〜１３μｍの赤外光を透過させる窓等）に相当する波長の赤外光を放射する輻射強度が高い性質を有する。【００３５】
したがって、赤外放射層を、無アルカリガラス、クラウンガラス、ホウケイ酸ガラスのうちのいずれかのガラスにて構成することにより、全体構成の低廉化を図りながらも、冷却能力の高い放射冷却装置を得ることができる。【００３６】
要するに、本発明の放射冷却装置の更なる特徴構成によれば、全体構成の低廉化を図りながらも、冷却能力の向上を得ることができる。【００３７】
本発明の放射冷却装置の更なる特徴構成は、前記赤外放射層を基板として、前記第１層、前記合金化防止透明層及び前記第２層が積層されている点にある。【００３８】
すなわち、赤外放射層を基板として、第１層、合金化防止透明層及び第２層が積層されているから、全体構成の簡素化を図り、しかも、全体構成の薄膜化を図ることができる。
ちなみに、赤外放射層を基板として、第１層、合金化防止透明層及び第２層を積層する際に、第１層、合金化防止透明層及び第２層が薄い場合には、例えば、スパッタリング等により、第１層、合金化防止透明層及び第２層を順次積層することになる。【００３９】
つまり、積層用基板を設けて、その積層用基板に対して、スパッタリング等により、第２層、合金化防止透明層及び第１層を順次積層し、その後、第１層の第２層の存在側とは反対側箇所に、別途製作した赤外放射層を載置して積層する、又は、第１層の合金化防止透明層の存在側とは反対側箇所に、スパッタリング等により、赤外放射層を積層する場合に較べて、積層用基板を設ける必要が無いため、全体構成の簡素化を図り、しかも、全体構成の薄膜化を図ることができる。【００４０】
要するに、本発明の放射冷却装置の更なる特徴構成によれば、全体構成の簡素化を図り、しかも、全体構成の薄膜化を図ることができる。【００４１】
本発明の放射冷却装置の更なる特徴構成は、前記赤外放射層と前記第１層との間に、密着層が積層されている点にある。【００４２】
すなわち、赤外放射層と光反射層の第１層との間に密着層が積層されているから、温度変化等に起因して、光反射層の第１層が赤外放射層に対して剥離する等の損傷が生じることを抑制できるため、耐久性を向上できる。【００４３】
要するに、本発明の放射冷却装置の更なる特徴構成によれば、耐久性の向上を図ることができる。【００４４】
本発明の放射冷却装置の更なる特徴構成は、前記第２層における前記合金化防止透明層の存在側とは反対側に、酸化防止層が積層されている点にある。【００４５】
すなわち、アルミニウムあるいはアルミニウム合金からなる第２層における合金化防止透明層の存在側とは反対側に、酸化防止層が積層されているから、第２層を薄くしても、第２層が酸化して劣化することを抑制できるため、耐久性を向上できる。【００４６】
要するに、本発明の放射冷却装置の更なる特徴構成によれば、アルミニウムあるいはアルミニウム合金からなる第２層の劣化を抑制して、耐久性を向上できる。【００４７】
本発明の放射冷却装置の更なる特徴構成は、前記合金化防止透明層が、透明窒化膜である点にある。【００４８】
すなわち、合金化防止透明層として、透明窒化膜を設けることにより、第１層の銀あるいは銀合金と第２層のアルミニウムあるいはアルミニウム合金とが合金化することを適切に抑制することができる。
ちなみに、透明窒化膜の具体例としては、Ｓｉ３Ｎ４、ＡｌＮを挙げることができる。
尚、透明窒化膜は、スパッタリングや蒸着等を用いて製膜する際に、第１層の銀あるいは銀合金が変色しないため、生産性を向上し易い利点がある。【００４９】
要するに、本発明の放射冷却装置の更なる特徴構成によれば、銀とアルミニウムとの合金化を適切に抑制することができる。【００５０】
本発明の放射冷却装置の更なる特徴構成は、前記合金化防止透明層が、透明酸化膜である点にある。【００５１】
すなわち、合金化防止透明層として、透明酸化膜を設けることにより、第１層の銀あるいは銀合金と第２層のアルミニウムあるいはアルミニウム合金とが合金化することを適切に抑制することができる。
ちなみに、透明酸化膜としては、多数のものが適用できるが、具体例の一例として、蒸着やスパッタリング等で製膜しやすいＡｌ２Ｏ３、ＳｉＯ２、ＴｉＯ２、ＺｒＯ２、ＨｆＯ２、Ｎｂ２Ｏ５、Ｔａ２Ｏ５を挙げることができる。【００５２】
要するに、本発明の放射冷却装置の更なる特徴構成によれば、銀とアルミニウムとの合金化を適切に抑制することができる。【００５３】
本発明の放射冷却装置の更なる特徴構成は、前記合金化防止透明層が、４００ｎｍ以下の波長のうちのいずれかの波長を共鳴波長とする厚さである点にある。【００５４】
すなわち、合金化防止透明層は光を吸収することになるが、合金化防止透明層の厚さを、４００ｎｍ以下の波長のうちのいずれかの波長を共鳴波長とする厚さとすることによって、光反射層全体としての光吸収量を抑制するのである。【００５５】
つまり、太陽光スペクトルは概ね波長３００〜４０００ｎｍの範囲に存在し、そして、４００ｎｍよりも長波長側の太陽光強度（光エネルギー）は強いが、３００〜４００ｎｍの紫外線領域の光は太陽光スペクトルのテールにあたるので、エネルギー的に大きくないものである。
したがって、合金化防止透明層が光を吸収するとしても、４００ｎｍ以下の短波長側の光を吸収させるようにすることにより、光反射層全体としての光吸収量を抑制できるのである。【００５６】
要するに、本発明の放射冷却装置の更なる特徴構成によれば、光反射層全体としての光吸収量を抑制できる。【００５７】
本発明の放射冷却装置の更なる特徴構成、前記合金化防止透明層が、３００ｎｍ以下の波長のうちのいずれかの波長を共鳴波長とする厚さである点にある。【００５８】
すなわち、合金化防止透明層は光を吸収することになるが、合金化防止透明層の厚さを、３００ｎｍ以下の波長のうちのいずれかの波長を共鳴波長とする厚さとすることによって、光反射層全体としての光吸収量を適切に抑制するのである。【００５９】
つまり、太陽光スペクトルは概ね波長３００〜４０００ｎｍの範囲に存在し、そして、４００ｎｍよりも長波長側の太陽光強度（光エネルギー）は強いが、３００〜４００ｎｍの紫外線領域の光は太陽光スペクトルのテールにあたるので、エネルギー的には大きくないものであり、さらには、短波長側ほどエネルギー的には小さくなるので、３００ｎｍ以下になると、エネルギー的には十分に小さいものとなる。
したがって、合金化防止透明層が光を吸収するとしても、３００ｎｍ以下の短波長側の光を吸収させるようにすることにより、光反射層全体としての光吸収量を適切に抑制できるのである。【００６０】
要するに、本発明の放射冷却装置の更なる特徴構成によれば、光反射層全体としての光吸収量を適切に抑制できる。
【図面の簡単な説明】
【００６１】
【図１】放射冷却装置の構成を示す図である。
【図２】放射冷却装置の実施構成を示す図である。
【図３】放射冷却装置の冷却能力を示す表である。
【図４】放射冷却装置の冷却能力を示す表である。
【図５】比較構成の放射冷却装置の構成を示す図である。
【図６】基本構成の放射冷却装置の構成を示す図である。
【図７】基本構成の放射冷却装置の冷却能力を示す表である。
【図８】赤外放射層を構成するガラスの種類ごとの透過率を示すグラフである。
【図９】赤外放射層を構成するガラスの種類ごとの輻射率を示すグラフである。
【図１０】放射冷却装置の第１参考構成を示す図である。
【図１１】第１参考構成についての反射率、透過率、吸収率を示すグラフである。
【図１２】銀の膜厚と透過率との関係を示すグラフである。
【図１３】銀の膜厚を変化させた場合の透過する太陽光エネルギーを示すグラフである。
【図１４】放射冷却装置の第２参考構成を示す図である。
【図１５】第２参考構成についての反射率、透過率、吸収率を示すグラフである。
【図１６】アルミの膜厚と透過率との関係を示す図である。
【図１７】第１参考構成及び第２参考構成の吸収率を示すグラフである。
【図１８】第１参考構成及び第２参考構成の冷却能力を示すグラフである。
【図１９】放射冷却装置の原理構成を示す図である。
【図２０】原理構成の銀及びアルミの透過率及び反射率を比較する図である。
【図２１】銀の膜厚と反射率との関係を示すグラフである。
【図２２】銀の反射率がアルミの反射率より低くなる波長を示す表である。
【図２３】透明窒化膜の厚さを変えた場合の反射率の変化を示す図である。
【図２４】透明酸化膜の厚さを変えた場合の反射率の変化を示す図である。
【図２５】透明酸化膜を形成した場合の説明図である。
【発明を実施するための形態】
【００６２】
以下、本発明の実施形態を図面に基づいて説明する。
〔放射冷却装置の構成〕
図１に示すように、放射冷却装置ＣＰには、放射面Ｈから赤外光ＩＲを放射する赤外放射層Ａと、当該赤外放射層Ａにおける放射面Ｈの存在側とは反対側に位置させる光反射層Ｂとが積層状態に設けられている。
【００６３】
光反射層Ｂが、銀あるいは銀合金からなる第１層Ｂ１とアルミニウム（以下の記載において「アルミ」と略称）あるいはアルミニウム合金（以下の記載において「アルミ合金」と略称）からなる第２層Ｂ２と、銀とアルミニウムとの合金化を防止する合金化防止透明層Ｂ３とを、第１層Ｂ１、合金化防止透明層Ｂ３及び第２層Ｂ２の順に赤外放射層Ａに近い側に位置させる形態で積層した状態に構成されている。
【００６４】
第１層Ｂ１の厚さ（膜厚）が、３．３ｎｍよりも大きく且つ１００ｎｍ以下に構成され、好ましくは、第１層Ｂ１の厚さ（膜厚）が、５０ｎｍ以上で且つ１００ｎｍ以下に構成されている。
第２層Ｂ２の厚さ（膜厚）が、１０ｎｍ以上に構成されている。
【００６５】
ちなみに、「銀合金」としては、銀に、銅、パラジウム、金、亜鉛、スズ、マグネシウム、ニッケル、チタンのいずれかを、例えば、０．４〜４．５質量％程度添加した合金を用いることができる。具体例としては、銀に銅とパラジウムを添加して作成した銀合金である「ＡＰＣ−ＴＲ（フルヤ金属製）」を用いることができる。
尚、以下の記載においては、第１層Ｂ１を、銀を用いて構成するものとして説明する。
【００６６】
「アルミ合金」としては、アルミに、銅、マンガン、ケイ素、マグネシウム、亜鉛、機械構造用炭素鋼、イットリウム、ランタン、ガドリニウム、テルビウムを添加した合金を用いることができる。
尚、以下の記載においては、第２層Ｂ２を、アルミを用いて構成するものとして説明する。
【００６７】
合金化防止透明層Ｂ３は、透明窒化膜や透明酸化膜にて構成される。
透明窒化膜としては、Ｓｉ３Ｎ４、ＡｌＮを挙げることができる。
透明酸化膜としては、蒸着やスパッタリングなどで製膜しやすいＡｌ２Ｏ３、ＳｉＯ２、ＴｉＯ２、ＺｒＯ２、ＨｆＯ２、Ｎｂ２Ｏ５、Ｔａ２Ｏ５や、その他の酸化物を挙げることができるが、その詳細は後述する。
【００６８】
合金化防止透明層Ｂ３の厚さは、４００ｎｍ以下の波長のうちのいずれかの波長を共鳴波長とする厚さであり、好ましくは、３００ｎｍ以下の波長のうちのいずれかの波長を共鳴波長とする厚さであり、その詳細は後述する。
【００６９】
また、放射冷却装置ＣＰは、赤外放射層Ａを基板として、第１層Ｂ１、合金化防止透明層Ｂ３及び第２層Ｂ２を積層することにより構成されている。
具体的には、基板としての赤外放射層Ａと第１層Ｂ１との間に、密着層３が積層され、かつ、第２層Ｂ２における合金化防止透明層Ｂ３の存在側とは反対側に、酸化防止層４が積層されている。
【００７０】
つまり、放射冷却装置ＣＰが、赤外放射層Ａを基板として、例えばスパッタリングにより、密着層３、第１層Ｂ１、合金化防止透明層Ｂ３、第２層Ｂ２及び酸化防止層４を順次製膜する形態に構成されている。
【００７１】
密着層３は、酸化アルミニウム（Ａｌ２Ｏ３）を２０〜１００ｎｍに製膜する形態に構成されている。
酸化防止層４が、二酸化ケイ素（ＳｉＯ２）又は酸化アルミニウム（Ａｌ２Ｏ３）を、１０〜数１００ｎｍに製膜する形態に構成されている。尚、以下の記載においては、二酸化ケイ素（ＳｉＯ２）が製膜されているとして説明する。
【００７２】
赤外放射層Ａが、無アルカリガラス、クラウンガラス、ホウケイ酸ガラスのうちのいずれかのガラス（白板ガラス）にて構成されている。
ちなみに、無アルカリガラスとしては、例えば、ＯＡ１０Ｇ（日本電気硝子製）を用いることができ、クラウンガラスとしては、例えば、Ｂ２７０（登録商標、以下同じ）を用いることができ、ホウケイ酸ガラスとしては、例えば、テンパックス（登録商標、以下同じ）用いることができる。
【００７３】
「ＯＡ１０Ｇ」、「Ｂ２７０」及び「テンパックス」は、図８に示すように、太陽光に対応する波長の光に対する透過率が高く、また、図９に示すように、大気の透過率が高い波長域（いわゆる、大気の窓）に相当する波長の輻射率が高い。
ちなみに、図８は「テンパックス」を代表として例示するが、白板ガラスの「ＯＡ１０Ｇ」、「Ｂ２７０」なども同様である。
尚、以下の記載においては、赤外放射層Ａが「テンパックス」にて形成されているとして説明する。
【００７４】
従って、放射冷却装置ＣＰは、放射冷却装置ＣＰに入射した光Ｌのうちの一部の光（例えば、太陽光の一部の光等）を、赤外放射層Ａの放射面Ｈにて反射し、放射冷却装置ＣＰに入射した光Ｌのうちで赤外放射層Ａを透過した光（紫外光等）を、光反射層Ｂにて反射するように構成されている。
【００７５】
そして、酸化防止層４における光反射層Ｂの存在側とは反対側に位置する冷却対象Ｄから放射冷却装置ＣＰへの入熱（例えば、冷却対象Ｄからの熱伝導による入熱）を、赤外放射層Ａによって赤外光ＩＲに変換して放射することにより、冷却対象Ｄを冷却するように構成されている。
尚、本実施形態において光とは、その波長が１０ｎｍから２００００ｎｍの電磁波のことを言う。つまり、光Ｌには、紫外光、赤外光ＩＲおよび可視光が含まれる。
【００７６】
〔放射冷却装置の冷却能力〕
図２に示すように、放射冷却装置ＣＰを、厚さ１ｍｍのテンパックスにて赤外放射層Ａを形成し、光反射層Ｂの第１層Ｂ１を膜厚が５０ｎｍの銀とし、光反射層Ｂの第２層Ｂ２を膜厚が５０ｎｍのアルミとし、密着層３を膜厚が５ｎｍの酸化アルミニウム（Ａｌ２Ｏ３）にて形成し、膜厚が３０ｎｍの二酸化ケイ素（ＳｉＯ２）にて酸化防止層４を形成し、且つ、光反射層Ｂの合金化防止透明層Ｂ３を、透明窒化膜としてのＳｉ３Ｎ４や透明酸化膜としてのＡｌ２Ｏ３にて構成する場合において、透明窒化膜としてのＳｉ３Ｎ４や透明酸化膜としてのＡｌ２Ｏ３の厚さを変化させながら、放射冷却装置ＣＰの冷却能力を計算したところ、図３及び図４の表に示す結果となった。
【００７７】
図３及び図４の表は、８月下旬の大阪における快晴の日をモデルとして計算した。
すなわち、太陽光エネルギーを１０００Ｗ／ｍ２とし、外気温を３０℃、大気の輻射エネルギーが３８７Ｗ／ｍ２の８月下旬をモデルとして計算したものであって、放射冷却装置ＣＰの温度（酸化防止層４における光反射層Ｂの存在側とは反対側の面の温度：以下、冷却面温度と記載する場合がある）が３０℃であるとして計算したものである。
【００７８】
図３に示すように、Ｓｉ３Ｎ４の厚さ（膜厚）は、３４ｎｍ以下が最もよく、４７ｎｍ以下でもよい。その理由は後述する。
図４に示すように、Ａｌ２Ｏ３の厚さ（膜厚）は、４４ｎｍ以下が最もよく、６０ｎｍ以下でもよい。その理由は後述する。
【００７９】
〔放射冷却装置の考察〕
光反射層Ｂを第１層Ｂ１のみにて構成する場合（図５参照）と、光反射層Ｂを第１層Ｂ１及び第２層Ｂ２にて構成する場合（図６参照）とにおいて、第１層Ｂ１の銀の厚みを変化させながら、放射冷却装置ＣＰの冷却能力を計算したところ、図７の表に示す結果となった。
【００８０】
図７の表は、８月下旬の大阪における快晴の日をモデルとして計算した。
すなわち、太陽光エネルギーを１０００Ｗ／ｍ２とし、外気温を３０℃、大気の輻射エネルギーが３８７Ｗ／ｍ２の８月下旬をモデルとして計算したものであって、放射冷却装置ＣＰの温度（冷却面温度）が３０℃であるとして計算したものである。
尚、図７の冷却能力は、合金化防止透明層Ｂ３が存在しないものとして計算したものである。
【００８１】
図７に示すように、光反射層Ｂを第１層Ｂ１のみにて構成する場合（図５参照）には、第１層Ｂ１を形成する銀の厚みが３０ｎｍ以下になると、放射冷却装置ＣＰが冷却能力を生じないものとなるが、光反射層Ｂを第１層Ｂ１及び第２層Ｂ２にて構成する場合（図６参照）には、銀の厚みが３．３ｎｍよりも大きいと、放射冷却装置ＣＰが冷却能力を生じるものとなる。
【００８２】
しかも、光反射層Ｂを第１層Ｂ１及び第２層Ｂ２にて構成する場合（図６参照）には、銀の厚みが５０ｎｍ〜１００ｎｍのときには、放射冷却装置ＣＰの冷却能力が、光反射層Ｂを第１層Ｂ１のみにて構成する場合（図５参照）において銀の厚みを３００ｎｍとするときと、同等の能力となる。
【００８３】
ちなみに、赤外放射層Ａを構成するテンパックスの厚さは、１０μｍ以上で１０ｃｍ以下である必要があり、好ましくは、２０μｍ以上で１０ｃｍ以下、より好ましくは、１００μｍ以上で１ｃｍ以下が良い。
つまり、赤外放射層Ａを、波長８μｍ以上１４μｍ以下の赤外域で大きな熱輻射を示し、当該熱輻射が、赤外放射層Ａ及び光反射層Ｂの夫々にて吸収されるＡＭ１．５Ｇの太陽光及び大気の熱輻射よりも大きくなるようにすることにより、昼夜を問わず周囲の大気よりも温度が低下する放射冷却作用を発揮する放射冷却装置ＣＰを構成することができる。
そして、そのようにするにあたり、赤外放射層Ａをテンパックスにて構成する場合には、厚さを１０μｍ以上で１０ｃｍ以下にする必要があり、好ましくは、２０μｍ以上で１０ｃｍ以下、より好ましくは、１００μｍ以上で１ｃｍ以下が良い。
【００８４】
このように、光反射層Ｂを第１層Ｂ１及び第２層Ｂ２にて構成すると、放射冷却装置ＣＰの冷却能力が向上するものとなるが、銀とアルミとを接触させたままの状態で長時間が経過すると、銀とアルミの合金化が進み、太陽光の反射率が低下して、太陽光の吸収が増加することになるため、第１層Ｂ１と第２層Ｂ２との間に合金化防止透明層Ｂ３を位置させることによって、銀とアルミの合金化を抑制することになる。
【００８５】
そして、第１層Ｂ１と第２層Ｂ２との間に合金化防止透明層Ｂ３を位置させると、光反射層Ｂにおける太陽光の反射率が少し低下して、太陽光の吸収が少し増加することになるため、図３及び図４に示すように、透明窒化膜としてのＳｉ３Ｎ４や透明酸化膜としてのＡｌ２Ｏ３の厚さを０ｎｍとした場合、つまり、合金化防止透明層Ｂ３が無い場合に較べて、放射冷却装置ＣＰの冷却能力が少し低下することになるが、銀とアルミとの合金化が抑制されて、長期間に亘って光反射層Ｂの反射性能を維持できるものとなる。
【００８６】
〔第１層及び第２層の補足説明〕
以下、放射冷却装置ＣＰの光反射層Ｂに、第１層Ｂ１と第２層Ｂ２とを備えさせる点についての補足説明を行う。
図１０に示すように、放射冷却装置ＣＰの光反射層Ｂを、厚さが５０ｎｍの銀からなる第１層Ｂ１のみにて構成した場合においては、図１１に示すように、短波長側の光が、第１層Ｂ１を構成する５０ｎｍの銀を透過することになり、透過した光が冷却対象Ｄに照射されることになる。
【００８７】
図１２に示すように、銀は、膜厚（厚さ）が薄くなると、薄くなるほど透過率が上昇することになるため、光反射層Ｂを第１層Ｂ１のみにて構成する場合には、銀の膜厚（厚さ）が薄くなるほど、冷却対象Ｄに照射される光が増加して、放射冷却装置ＣＰの冷却に拘わらず、冷却対象Ｄの温度が上昇する現象が生じる。
つまり、冷却対象Ｄは、被冷却物の熱を効率的に逃がすために、光吸収層や熱交換器として構成されるが、第１層Ｂ１を構成する銀の膜厚（厚さ）を薄くすると透過した光が冷却対象Ｄを温めるので放射冷却能力（放射冷却性能）が弱まることになる。
【００８８】
図１３は、光反射層Ｂを銀からなる第１層Ｂ１にて構成する放射冷却装置ＣＰ（図１０参照）において、銀の膜厚（厚さ）と透過する太陽光のエネルギー（Ｗ／ｍ２）との関係を示すものである。
第１層Ｂ１を構成する銀の膜厚（厚さ）を３００ｎｍの膜厚（厚さ）にする従来の放射冷却装置ＣＰの放射冷却能力は、日本の夏、標高０ｍ、外気温度が３０℃の南中時、湿度や空気の澄み具合にもよるが、概ね７０Ｗ／ｍ２程度である。
【００８９】
これに対して、第１層Ｂ１を構成する銀の膜厚（厚さ）が１００ｎｍになると、透過する太陽光のエネルギーが７Ｗ／ｍ２程度となり、この透過光が冷却対象Ｄを加熱することにより、放射冷却装置ＣＰの冷却能力が１割程度低下する。
さらに、第１層Ｂ１を構成する銀の膜厚（厚さ）が５０ｎｍになると、透過する太陽光のエネルギーが７０Ｗ／ｍ２程度となり、この透過光が冷却対象Ｄを加熱することにより、放射冷却装置ＣＰの放射冷却能力が大きく低下する。
【００９０】
以上の通り、図１０〜図１３に基づいて、光反射層Ｂを第１層Ｂ１のみにて構成する場合において、第１層Ｂ１を構成する銀の膜厚（厚さ）を薄くした場合に生じる問題点を説明した。
つまり、光反射層Ｂを第１層Ｂ１のみにて構成する場合においては、第１層Ｂ１を構成する銀の膜厚（厚さ）を十分に薄くすることができないものとなる。
【００９１】
次に、銀を他の金属としてのアルミにて代替できないかについて考える。つまり、アルミは銀と同様に反射率が高い金属として知られるものであるから、図１４に示すように、光反射層Ｂを第２層Ｂ２のみにて構成する場合が考えられる。
【００９２】
図１６に示すように、アルミは、２５ｎｍ以上の膜厚（厚さ）があれば、太陽光の透過を的確に遮蔽できるものである。
しかしながら、図１５に示すように、アルミは太陽光の吸収率が高い傾向にあり、しかも、図１７に示すように、アルミ（膜厚５０ｎｍ）は、銀（膜厚３００ｎｍ）よりも太陽光を多く吸収するものである。
【００９３】
その結果、図１８に示すように、光反射層Ｂを第２層Ｂ２のみにて構成し、かつ、第２層Ｂ２を構成するアルミの膜厚（厚さ）を３００ｎｍにする場合においては、外気温が３０℃の南中時における放射冷却能力は、−１４.７Ｗ／ｍ２となり、発熱する。なお、冷却する場合を正、加熱される場合を負で表現している。
尚、図１８に示すように、光反射層Ｂを第１層Ｂ１のみにて構成し、かつ、第１層Ｂ１を構成する銀の膜厚（厚さ）を３００ｎｍにする場合においては、外気温が３０℃の南中時における放射冷却能力は、７０Ｗ／ｍ２程度となる。
【００９４】
以上の通り、図１４〜図１８に基づいて、光反射層Ｂを第２層Ｂ２のみにて構成する場合における問題点を説明した。
つまり、光反射層Ｂを第２層Ｂ２のみにて構成する場合には、放射冷却装置ＣＰの放射冷却能力を十分な能力にすることができないことが分かる。
【００９５】
そこで、本発明者は鋭意研究の結果、放射冷却装置ＣＰの光反射層Ｂを、第１層Ｂ１と第２層Ｂ２にて構成すれば、第１層Ｂ１を構成する銀の膜厚（厚さ）を薄くしながらも、放射冷却能力を十分な能力にすることができることを見出すに至ったのである。
【００９６】
すなわち、図１２に示すように、第１層Ｂ１を構成する銀の透過率は、短波長側ほど大きくなり、かつ、膜厚（厚さ）が薄くなるほど大きくなる。
また、図２１に示すように、第１層Ｂ１を構成する銀の反射率は、長波長側では大きく、短波長側ほど小さくなり、かつ、膜厚（厚さ）が薄くなるほど小さくなる。
さらに、第２層Ｂ２のアルミは、上述の如く、２５ｎｍ以上の膜厚（厚さ）があれば、太陽光の透過を的確に遮蔽できる程度の大きな反射率を備えるものであり、しかも、銀の反射率が小さくなる短波長側においても大きな反射率を備えるが、銀の反射率が高い長波長側では、銀の反射率よりも小さくなる傾向となる。
【００９７】
尚、図２２に示すように、銀の反射率とアルミの反射率とが交差する波長（以下、交差波長と略称）は、銀の膜厚（厚さ）にて変化するものである。図２２には、アルミの膜厚（厚さ）を２００ｎｍとした場合において、銀の膜厚（厚さ）を変化させたときの交差波長を例示する。
【００９８】
このため、図１９に示すように、光反射層Ｂを第１層Ｂ１と第２層Ｂ２にて構成する場合において、例えば、第１層Ｂ１を構成する銀の膜厚（厚み）を５０ｎｍとし、第２層Ｂ２を構成するアルミの膜厚（厚み）を５０ｎｍとすると、図２０に示すように、交差波長が４５０ｎｍとなり、４５０ｎｍよりも短波長側の光Ｌａでは、アルミの方が銀よりも反射率が高く、それより長波長側の光Ｌｂでは銀の方がアルミよりも反射率が高くなる。
ちなみに、図１２に示すように、交差波長である４５０ｎｍ以下の波長の光は、銀を透過し易くなるので、当該透過した光は、第２層Ｂ２のアルミに照射されることになる。
【００９９】
つまり、図１９に示すように、４５０ｎｍよりも短波長側の光Ｌａは、一部が銀で形成される第１層Ｂ１にて反射し、第１層Ｂ１を透過した光がアルミで形成される第２層Ｂ２にて反射されることになる。
また、４５０ｎｍよりも長波長側の光Ｌｂは、主として第１層Ｂ１にて反射されることになる。
【０１００】
また、光反射層Ｂを第１層Ｂ１と第２層Ｂ２にて構成する場合においては、第２層Ｂ２を構成するアルミの膜厚（厚さ）は、１０ｎｍよりも厚ければ光を殆ど透過しないものとなるから、第２層Ｂ２の膜厚（厚さ）は１０ｎｍ以上にすることになる。
ちなみに、耐腐食性を向上させることを考えると、第２層Ｂ２を構成するアルミの膜厚（厚さ）は、５０ｎｍ以上に厚くするのが望ましい。つまり、アルミは酸化して不働態を形成するが、不働態を形成できる層が分厚いほど耐久性が向上するからである。
【０１０１】
したがって、光反射層Ｂを第１層Ｂ１と第２層Ｂ２にて構成する場合において、第１層Ｂ１の銀の膜厚（厚み）を５０ｎｍとし、第２層Ｂ２のアルミの膜厚（厚み）を５０ｎｍにすると、アルミの光吸収の大きい４５０ｎｍよりも長波長側の波長領域の光が、主として第１層Ｂ１の銀で反射され、銀を透過する４５０ｎｍ以下の光が、主として第２層Ｂ２のアルミで反射することにより、赤外放射層Ａを透過した光等を効率良く反射することができる。
【０１０２】
このように、光反射層Ｂを第１層Ｂ１と第２層Ｂ２にて構成する場合においては、交差波長よりも長波長側の光を、主として第１層Ｂ１の銀で反射し、銀を透過した交差波長よりも短波長側光を、主として第２層Ｂ２のアルミで反射することにより、赤外放射層Ａを透過した光等を効率良く反射できる。
その結果、光反射層Ｂを第１層Ｂ１と第２層Ｂ２にて構成する放射冷却装置ＣＰにおいては、第１層Ｂ１の膜厚（厚さ）を１００ｎｍ以下でかつ５０ｎｍ以上にすれば、太陽光の反射率を十分に向上させることができる。
【０１０３】
図１０〜図２２に基づく補足説明を鑑みながら、図７の冷却能力（放射冷却能力）を再度考察すると、光反射層Ｂを第１層Ｂ１のみにて構成する場合には、銀の膜厚が１００ｎｍ以下となると、太陽光が放射冷却装置ＣＰを透過し、冷却対象Ｄを温めることになるので、放射冷却能力（放射冷却性能）が低下することになる。
このため、光反射層Ｂを第１層Ｂ１のみにて構成する場合には、銀の膜厚（厚さ）を３００ｎｍにして太陽光の透過を完全に遮断する場合と比較して、銀の膜厚（厚さ）を８０ｎｍにすると、放射冷却能力（放射冷却性能）が約一割程度下がる。
そして、銀の膜厚（厚さ）を４０ｎｍ未満にすると、冷却能力（放射冷却能力）が大きく低下し、３０ｎｍ以下では、冷却対象Ｄが加熱されることになる。
【０１０４】
これに対して、光反射層Ｂを第１層Ｂ１と第２層Ｂ２にて構成する場合においては、上述の如く、第１層Ｂ１の銀の厚みが３．３ｎｍよりも大きいと、放射冷却装置ＣＰが放射冷却能力（放射冷却性能）を生じることになる。
しかも、第１層Ｂ１を形成する銀の厚みが５０ｎｍ〜１００ｎｍのときには、放射冷却装置ＣＰの放射冷却能力（放射冷却性能）が、光反射層Ｂを第１層Ｂ１のみにて構成する場合（図２参照）において銀の厚みを３００ｎｍとするときと、同等の能力となる。
【０１０５】
〔合金化防止透明層の補足説明〕
上述の如く、第１層Ｂ１の銀と第２層Ｂ２のアルミとを接触させた状態で長時間経過すると、銀とアルミの合金化が次第に進み、光反射層Ｂの太陽光の反射率が悪くなり、太陽光吸収が増加することが予想されるため、銀とアルミの合金化を防止するために、第１層Ｂ１と第２層Ｂ２との間に合金化防止透明層Ｂ３を設けることになる。
銀とアルミの合金化を防止する合金化防止透明層Ｂ３としては、第１層Ｂ１の銀を透過した光を良く透過する透明窒化膜および透明酸化膜が考えられる。
【０１０６】
説明を加えると、本発明の放射冷却装置の光反射層Ｂは、第１層Ｂ１の銀を透過する紫外光から可視光領域の光を第２層Ｂ２のアルミで反射させることによって、貴金属である銀の使用量を減らすものである。
このため、第１層Ｂ１の銀を透過した光を、合金化防止透明層Ｂ３を構成する透明窒化膜および透明酸化膜ができるだけ透過する必要がある。
【０１０７】
従って、合金化防止透明層Ｂ３を構成する透明窒化膜および透明酸化膜は、紫外光から可視光領域で透明である必要があるが、どのような透明窒化膜および透明酸化膜が適しているかについて考察する。
先ずは、化学反応性の観点から絞り込む。化学反応性の観点から絞り込む際は標準生成ギブスエネルギーを参考にスクリーニングするのが好ましい。金属Ａと酸素が反応する下記（１）式の反応は、標準生成ギブスエネルギーの小さい方向に進む。
ｎＡ＋ｍＯ２→ＡｎＯ２ｍ--------（１）
例えば、上記（１）式の反応よりも下記の（２）式の反応の方が、標準生成ギブスエネルギーが小さいとする。
ｎＢ＋ｍＯ２→ＢｎＯ２ｍ--------（２）
この場合において、ｎモル（ｍｏｌ）のＡ及びＢとｍモル（ｍｏｌ）のＯとを混合すると、平衡状態においてすべての酸素はＢと結合することになる。さらに、１モル（ｍｏｌ）のＡｎＯ２ｍとｎモル（ｍｏｌ）のＢとを混合すると、いずれＡとＢｎＯ２ｍに変化することになる。
【０１０８】
つまり、第１層Ｂ１の銀（Ａｇ）と第２層Ｂ２のアルミ（Ａｌ）とを半永久的に金属のままにし、第１層Ｂ１と第２層Ｂ２との間に挟む透明窒化膜および透明酸化膜を半永久的に透明性の高い状態にするには、透明窒化膜および透明酸化膜の標準生成ギブスエネルギーが銀やアルミよりも小さくなる材料を、透明窒化膜や透明酸化膜の材料として選定することが肝要である。
【０１０９】
具体的には下記候補がある。なお、透明酸化膜の材料については、アルミの酸素拡散性の低さから、アルミの標準生成エネルギーよりも高い材料を選んでも問題ない。
（透明窒化膜の具体例）
透明窒化膜の場合には、標準生成ギブスエネルギーが銀およびアルミ以下である材料を選ぶとよい。
つまり、Ａｇ３Ｎ（＋３１５ｋＪ／ｍｏｌ）、ＡｌＮ（−２８７ｋＪ／ｍｏｌ）であるから、Ａｌの−２８７ｋＪ／ｍｏｌよりも小さな材料が良く、なおかつ紫外から可視領域において透明な材料が望まれる。
このような条件を満たす材料として、具体的には、Ｓｉ３Ｎ４（−６７６ｋＪ／ｍｏｌ）、ＡｌＮ（−２８７ｋＪ／ｍｏｌ）が挙げられる。
【０１１０】
（透明酸化膜の具体例）
透明酸化膜の場合には、標準生成ギブズエネルギー変化が銀以下である材料を選ぶとよい。
つまり、Ａｇ２Ｏ（−１１ｋＪ／ｍｏｌ）であるから、標準生成ギブスエネルギーが−１１ｋＪ／ｍｏｌよりも小さな材料を選ぶとよい。
なお、上述の如く、透明酸化膜の場合、アルミの酸化物Ａｌ２Ｏ３の標準生成ギブスエネルギー（−１５８２ｋＪ／ｍｏｌ）よりも大きな材料を用いても問題ない。その理由は、Ａｌ２Ｏ３は、酸素拡散性の極めて低い材料であることによる。
具体例を示して説明すると、Ａｌ２Ｏ３と標準生成ギブスエネルギーの低い酸化物Ｘとを密着させる場合、当該酸化物Ｘ内の原子１〜２層程度の酸素がＡｌに引き抜かれＸとＡｌ２Ｏ３に変化してしまう一方で、Ａｌ２Ｏ３の酸素拡散性が極めて小さいために、酸化物Ｘ中の酸素がＡｌ中に拡散することができないためである。
その結果、透明酸化膜の場合は、標準生成ギブスエネルギーが−１１ｋＪ／ｍｏｌよりも小さな材料を選ぶとよいことになり、且つ、紫外から可視領域において透明な材料が望まれる。
このような条件を満たす材料を列挙すると、以下のようなものが挙げられる。尚、族で分類しているが、族の酸化物のすべてが透明性及び標準生成ギブスエネルギーの観点で優れているわけでなく、上記条件を満たす酸化物だけを抜き出して記載する。
【０１１１】
第１族元素酸化物：Ｌｉ２Ｏ（−５６１ｋＪ／ｍｏｌ）、Ｎａ２Ｏ（−３７５ｋＪ／ｍｏｌ）、Ｋ２Ｏ（‐３２０ｋＪ／ｍｏｌ）
第２族元素酸化物：ＢｅＯ（−５８０ｋＪ／ｍｏｌ）、ＭｇＯ（−５６９ｋＪ／ｍｏｌ）、ＣａＯ（−６０４ｋＪ／ｍｏｌ）、ＳｒＯ（−５９２ｋＪ／ｍｏｌ）、ＢａＯ（−５２０ｋＪ／ｍｏｌ）
第４族元素酸化物：ＴｉＯ２（−８８４ｋＪ／ｍｏｌ）、ＺｒＯ２（−１０４２ｋＪ／ｍｏｌ）、ＨｆＯ２（−１０８８ｋＪ／ｍｏｌ）
第５族元素酸化物：Ｎｂ２Ｏ５（−１７６６ｋＪ／ｍｏｌ）、Ｔａ２Ｏ５（−１９１１ｋＪ／ｍｏｌ）
第１３族元素酸化物：Ｂ２Ｏ３（−１１９４ｋＪ／ｍｏｌ）、Ａｌ２Ｏ３（−１５８２ｋＪ／ｍｏｌ）、Ｇａ２Ｏ３（−９９８ｋＪ／ｍｏｌ）
第１４族元素酸化物：ＳｉＯ２（−８５６ｋＪ／ｍｏｌ）、ＧｅＯ２（−５００ｋＪ／ｍｏｌ）、ＳｎＯ２（−８５６ｋＪ／ｍｏｌ）
【０１１２】
ちなみに、スパッタリング等で製膜される材料としては、Ａｌ２Ｏ３（−１５８２ｋＪ／ｍｏｌ）、ＳｉＯ２（−８５６ｋＪ／ｍｏｌ）、ＴｉＯ２（−８８４ｋＪ／ｍｏｌ）、ＺｒＯ２（−１０４２ｋＪ／ｍｏｌ）、ＨｆＯ２（−１０８８ｋＪ／ｍｏｌ）、Ｎｂ２Ｏ５（−１７６６ｋＪ／ｍｏｌ）、Ｔａ２Ｏ５（−１９１１ｋＪ／ｍｏｌ）があり、これら材料は製膜しやすい。
【０１１３】
尚、先述の通りＡｌ２Ｏ３の酸素拡散性は低く反応速度は極めて遅いものの、標準生成ギブスエネルギーがＡｌ２Ｏ３（−１５８２ｋＪ／ｍｏｌ）よりも大きな（負に小さな）材料中の酸素は経時的にＡｌに奪われ、数十年といった長期的な視点で光学特性が変化し易い。長期使用による経時変化が気になる用途に用いる場合は、透明酸化膜として、Ａｌの酸化物であるＡｌ２Ｏ３、もしくは、Ｎｂ２Ｏ５（−１７６６ｋＪ／ｍｏｌ）、Ｔａ２Ｏ５（−１９１１ｋＪ／ｍｏｌ）を選択するのがよい。この場合、Ａｌと透明酸化膜の反応による反射率の経時的な変化は生じない。
【０１１４】
（透明窒化膜と透明酸化膜との優位性）
合金化防止透明層Ｂ３として、透明窒化膜と透明酸化膜のどちらを選択する方が良いかについて考える。結論としては、作製上、透明窒化膜を用いる方が良い。
銀の窒化物（Ａｇ３Ｎ）と酸化物（Ａｇ２Ｏ）とはいずれも黒い。第１層Ｂ１の銀の膜厚は薄く、紫外から可視領域の光を透過するので、銀の窒化物もしくは酸化物が生成されると、第１層Ｂ１の銀を透過した光が吸収されるので、日照下での放射冷却性能が著しく低下する。つまり、銀の窒化膜と酸化膜は少量でも、できてはならない。
【０１１５】
標準生成ギブスエネルギーに着目して、合金化透明層として、透明窒化膜と透明酸化膜のどちらが適しているか考える。
Ａｇ３Ｎの標準生成ギブスエネルギーは、＋３１５ｋＪ／ｍｏｌであり、Ａｇ２Ｏの標準生成ギブスエネルギーは、−１１ｋＪ／ｍｏｌである。つまり、標準生成ギブスエネルギーが正の値のＡｇ３Ｎは、非常に不安定であって、ＡｇとＮ２とが分かれて存在したほうが安定である。これに対して、標準生成ギブスエネルギーが負の値のＡｇ２Ｏは、黒色の酸化銀となる方が、ＡｇとＯ２とに分かれているよりも安定である。
【０１１６】
先ずは、合金化防止透明層Ｂ３が透明酸化膜である場合を考える。図２５に示すように、合金化防止透明層Ｂ３を透明酸化膜にする場合には、この透明酸化膜の成膜時に、第１層Ｂ１と合金化防止透明層Ｂ３との間に、銀が酸化した酸化銀Ｅが膜状に形成される可能性がある。尚、合金化防止透明層Ｂ３と第２層Ｂ２との間には、透明酸化膜の材料が何であれ、標準生成ギブスエネルギーの観点から、Ａｌ２Ｏ３が形成される。
【０１１７】
例えば、すべての膜の成膜をスパッタリングにて実施すると仮定する。
ちなみに、スパッタリングは、プラズマ中のラジカル化したガスをターゲット材料に運動エネルギーとして与え、それによってたたき出した材料をサンプルに積層させる手法である。
また、酸化物を製膜する際には、プラズマ中に酸素を入れて酸素ラジカルを作ったガスで製膜することが一般的である。
【０１１８】
そして、Ａｌ２Ｏ３やＳｉＯ２のような酸化物は、成膜レートが一般に極めて遅いため、ＡｌやＳｉといったスパッタリング速度の速い、酸化前のターゲットをたたき出し、プラズマ中に酸素を多量に入れ、サンプル表面で酸素とターゲット材料を反応させて酸化物を作る方法が用いられる。なお、この方法は「反応性スパッタリング」と呼ばれる。
【０１１９】
このような方法にてスパッタリング成膜をおこなうと、サンプル近くに反応性の高い酸素ラジカルが多量に存在することとなるので、成膜初期に酸素と銀が反応し、黒色の酸化銀Ｅ（図２３参照）が形成される。
銀の標準生成エネルギーは、大抵の透明酸化物の標準生成エネルギーよりも負に小さい。これは、上述の如く、酸素が銀に存在するよりも透明酸化物中に存在する方が安定であることを意味している。しかしながら、成膜した酸化膜に酸素欠陥がない場合には、酸化銀中の酸素の行き場がないので、酸化銀は銀に変化しない。
【０１２０】
また、透明酸化膜を介して存在するＡｌが酸化銀の酸素を受取りＡｌ２Ｏ３に変化すると、Ａｇ２Ｏは消滅するが、アルミが酸化したＡｌ２Ｏ３は、上述の如く、酸素拡散性が極めて低く、反応がすぐに止まるので、酸化銀中の酸素が十分に移動できる先がない。
従って、一度形成された酸化銀Ｅはなくならない。そして、上述の通り酸化銀Ｅは有色酸化物であることから、第１層Ｂ１の銀を透過した光を吸収するので、日照下での放射冷却性能を著しく低下させる。
【０１２１】
尚、ここまでスパッタリングで酸化物を作製する場合について説明してきたが、例えば蒸着法で製膜する場合は、ラジカルを形成しないため、酸化銀Ｅの形成を抑制することができる。しかし、蒸着においても加熱された酸化物ターゲット中の酸素が熱で抜けやすく、そのことによって酸化銀Ｅを形成することがあるので、注意深く条件出しをする必要がある。以上のことから、合金化防止透明層Ｂ３に酸化物を用いることもできるが、成膜方法に多くの制約が発生するものであると考えられる。
【０１２２】
以上のことを鑑みると、合金化防止透明層Ｂ３としては、透明酸化膜よりも透明窒化膜が適していると考えることができる。スパッタや蒸着にとらわれない雑な条件で製膜しても（生産性を向上させても）、銀の変色を防ぐことができるからである。
ちなみに、上述の如く、Ａｇ３Ｎ（＋３１５ｋＪ／ｍｏｌ）は非常に不安定であり、ＡｇとＮ２がわかれて存在したほうが安定である。このことから、どのような条件で成膜をおこなってもスパッタリングや蒸着程度のエネルギーでは、そもそも銀の窒化物（黒色）はできない。
したがって、合金化防止透明層Ｂ３として透明窒化膜を用いると、成膜のバリエーションが極めて豊かになるので、合金化防止透明層Ｂ３としては透明窒化膜を用いるのが好適であると考えられる。
【０１２３】
〔合金化防止透明層の厚さについて〕
上記の通り、合金化防止透明層Ｂ３としては、透明窒化膜と透明酸化膜のどちらも使用できるが、製作面を鑑みると、透明窒化膜の方が優れていることを説明した。
次に、合金化防止透明層Ｂ３の厚さ（膜厚）を検討する。
【０１２４】
合金化防止透明層Ｂ３の厚さ（膜厚）としては、４００ｎｍ以下の波長のうちのいずれかの波長を共鳴波長とする厚さであることが好ましく、さらには、３００ｎｍ以下の波長のうちのいずれかの波長を共鳴波長とする厚さであることが一層好ましいと考えることができる。
【０１２５】
説明を加えると、プラズモン共鳴波長は、第１層Ｂ１の銀、合金化防止透明層Ｂ３及び第２層Ｂ２のアルミの屈折率分布によって正確に決まるが、下記の（３）式にて、概算することができる。
λ＝Ｌ＊４＊ｎ／ｍ--------（３）
なお、λは共鳴波長、Ｌは膜厚、ｎは計算波長における屈折率、ｍは任意の自然数である。
【０１２６】
太陽光スペクトルは概ね波長３００〜４０００ｎｍの範囲に存在する。４００ｎｍよりも長波長側の太陽光強度（光エネルギー）は強いが、３００〜４００ｎｍの紫外線領域の光は太陽光スペクトルのテールにあたるので、エネルギー的に大きくない。
したがって、４００ｎｍ以下の短波長側の光吸収は、放射冷却材料を設計するうえで許容される。つまり、最大の共鳴波長（ｍ=１の時の波長）が４００ｎｍ以下の短波長側になるように窒化膜の厚みを設計すればよい（下記（４）式を参照のこと）。
Ｌ＜λ／（４＊ｎ）＝４００／ｎ４００ｎｍ／４--------（４）
尚、ｎ４００ｎｍは、波長が４００ｎｍのときの屈折率である。
【０１２７】
そして、最大共鳴波長が４００ｎｍ以下でも日照下において冷却可能であるが、望ましくは紫外線の吸収を増大させない構造の方が良く冷えるものとなる。したがって、共鳴波長が３００ｎｍ以下の短波長側に存在するように設計するとよい。
つまりは、Ｌ＜λ／（４＊ｎ）＝３００／ｎ３００ｎｍ／４を満たす厚みであるのが特に望ましい。
【０１２８】
透明窒化膜が窒化シリコン（Ｓｉ２Ｎ３）である場合を例に具体的な説明をする。
窒化シリコンのｎ４００ｎｍ＝２．１であり、ｎ３００ｎｍ＝２．１７である。したがって、窒化シリコンの場合、膜厚４７ｎｍ以下が良く、特に、３４ｎｍ以下が望ましくなる。
【０１２９】
図２３及び図２４は、放射冷却装置ＣＰを、厚さ１ｍｍのテンパックスにて赤外放射層Ａを形成し、光反射層Ｂの第１層Ｂ１を膜厚が５０ｎｍの銀とし、光反射層Ｂの第２層Ｂ２を膜厚が５０ｎｍのアルミとし、密着層３を膜厚が５ｎｍの酸化アルミニウム（Ａｌ２Ｏ３）にて形成し、膜厚が３０ｎｍの二酸化ケイ素（ＳｉＯ２）にて酸化防止層４を形成し、且つ、光反射層Ｂを合金化防止透明層Ｂ３を備えさせる形態に構成する場合において（図２参照）、透明窒化膜としてのＳｉ３Ｎ４や透明酸化膜としてのＡｌ２Ｏ３の厚さを変化させたときの、光反射層Ｂの反射率を示す図である。
【０１３０】
つまり、図２３に示すように、窒化シリコン（Ｓｉ３Ｎ４）の膜厚が５０ｎｍ（〜４７ｎｍ）のとき、４００ｎｍよりも少し短波長側にプラズモン共鳴による吸収が現れる。窒化シリコンの膜厚が３０ｎｍ（〜３４ｎｍ）になると、プラズモン共鳴由来の吸収は銀が元来持つ３００ｎｍ付近の吸収率に隠れ目立たなくなる。つまり、望ましい構造にすると、窒化シリコン（Ｓｉ３Ｎ４）にて形成される透明窒化膜の存在が太陽光の吸収に寄与しなくなる。
【０１３１】
透明酸化膜は、透明窒化膜とは屈折率が大きく異なるが、透明酸化膜を酸化アルミニウム（Ａｌ２Ｏ３）とすると、ｎ４００ｎｍが１．６７であり、ｎ３００ｎｍが１．７０である。
したがって、共鳴波長の計算を行うと、図２４に示すように、透明酸化膜が酸化アルミニウム（Ａｌ２Ｏ３）の場合、膜厚は６０ｎｍ以下が良く、特に、４４ｎｍ以下が望ましい。
なお、材料の熱膨張率の違いに起因するせん断応力による剥がれを防止する観点を考えると、合金化防止透明層Ｂ３の厚さ（膜厚）は薄ければ薄い方が良い。
【０１３２】
〔別実施形態〕
以下、別実施形態を列記する。
（１）上記実施形態では、赤外放射層Ａを基板として、第１層Ｂ１、合金化防止透明層Ｂ３及び第２層Ｂ２を積層する場合を例示したが、赤外放射層Ａとは異なる他の基板に対して、第２層Ｂ２、合金化防止透明層Ｂ３及び第１層Ｂ１を積層する形態で光反射層Ｂを形成して、赤外放射層Ａと光反射層Ｂとを重ね合わせる形態で積層してもよい。この場合、赤外放射層Ａと光反射層Ｂとの間に、伝熱可能であれば多少の隙間が存在してもよい。
【０１３３】
（２）上記実施形態では、酸化防止層４を備える場合を例示したが、アルミにて形成される第２層Ｂ２の膜厚（厚さ）が十分に厚い場合等においては、酸化防止層４を省略してもよい。
【０１３４】
（３）上記実施形態では、第１層Ｂ１を銀にて形成する場合を詳細に説明したが、第１層Ｂ１を銀合金で形成する場合における膜厚（厚さ）は、第１層Ｂ１を銀にて形成する場合の膜厚（厚さ）と同等にすることができる。
【０１３５】
（４）上記実施形態では、第２層Ｂ２をアルミにて形成する場合を詳細に説明したが、第２層Ｂ２をアルミ合金で形成する場合における膜厚（厚さ）は、第２層Ｂ２をアルミにて形成する場合の膜厚（厚さ）と同等にすることができる。
【０１３６】
なお、上記実施形態（別実施形態を含む、以下同じ）で開示される構成は、矛盾が生じない限り、他の実施形態で開示される構成と組み合わせて適用することが可能であり、また、本明細書において開示された実施形態は例示であって、本発明の実施形態はこれに限定されず、本発明の目的を逸脱しない範囲内で適宜改変することが可能である。
【符号の説明】
【０１３７】
３        密着層
４        酸化防止層
Ａ        赤外放射層
Ｂ        光反射層
Ｂ１      第１層
Ｂ２      第２層
Ｂ３      合金化防止透明層
【図１】
2019163340.tif 000003
【図２】
2019163340.tif 000004
【図３】
2019163340.tif 000005
【図４】
2019163340.tif 000006
【図５】
2019163340.tif 000007
【図６】
2019163340.tif 000008
【図７】
2019163340.tif 000009
【図８】
2019163340.tif 000010
【図９】
2019163340.tif 000011
【図１０】
2019163340.tif 000012
【図１１】
2019163340.tif 000013
【図１２】
2019163340.tif 000014
【図１３】
2019163340.tif 000015
【図１４】
2019163340.tif 000016
【図１５】
2019163340.tif 000017
【図１６】
2019163340.tif 000018
【図１７】
2019163340.tif 000019
【図１８】
2019163340.tif 000020
【図１９】
2019163340.tif 000021
【図２０】
2019163340.tif 000022
【図２１】
2019163340.tif 000023
【図２２】
2019163340.tif 000024
【図２３】
2019163340.tif 000025
【図２４】
2019163340.tif 000026
【図２５】
2019163340.tif 000027
【手続補正書】
【提出日】令和2年11月9日(2020.11.9)
【手続補正１】
【補正対象書類名】特許請求の範囲
【補正対象項目名】全文
【補正方法】変更
【補正の内容】
【特許請求の範囲】
【請求項１】
放射面から赤外光を放射する赤外放射層と、当該赤外放射層における前記放射面の存在側とは反対側に位置させる光反射層とが積層状態で設けられた放射冷却装置であって、
前記光反射層が、銀あるいは銀合金からなる第１層と、アルミニウムあるいはアルミニウム合金からなる第２層と、銀とアルミニウムとの合金化を防止する合金化防止透明層とを、前記第１層、前記合金化防止透明層及び前記第２層の順に前記赤外放射層に近い側に位置させる形態で積層した状態に構成され、
前記赤外放射層を基板として、前記第１層、前記合金化防止透明層及び前記第２層が積層されている放射冷却装置。
【請求項２】
前記第１層の厚さが、３．３ｎｍよりも大きく、かつ、１００ｎｍ以下である請求項１に記載の放射冷却装置。
【請求項３】
前記第１層の厚さが、５０ｎｍ以上で、かつ、１００ｎｍ以下である請求項１又は２に記載の放射冷却装置。
【請求項４】
前記第２層の厚さが、１０ｎｍ以上である請求項１〜３のいずれか１項に記載の放射冷却装置。
【請求項５】
前記赤外放射層が、無アルカリガラス、クラウンガラス、ホウケイ酸ガラスのうちのいずれかのガラスにて構成されている請求項１〜４のいずれか１項に記載の放射冷却装置。
【請求項６】
前記赤外放射層と前記第１層との間に、密着層が積層されている請求項１〜５のいずれか１項に記載の放射冷却装置。
【請求項７】
前記第２層における前記合金化防止透明層の存在側とは反対側に、酸化防止層が積層されている請求項１〜６のいずれか１項に記載の放射冷却装置。
【請求項８】
前記合金化防止透明層が、透明窒化膜である請求項１〜７のいずれか１項に記載の放射冷却装置。
【請求項９】
前記合金化防止透明層が、透明酸化膜である請求項１〜７のいずれか１項に記載の放射冷却装置。
【請求項１０】
前記合金化防止透明層が、４００ｎｍ以下の波長のうちのいずれかの波長を共鳴波長とする厚さである請求項１〜９のいずれか１項に記載の放射冷却装置。
【請求項１１】
前記合金化防止透明層が、３００ｎｍ以下の波長のうちのいずれかの波長を共鳴波長とする厚さである請求項１〜１０のいずれか１項に記載の放射冷却装置。
【手続補正２】
【補正対象書類名】明細書
【補正対象項目名】００１２
【補正方法】変更
【補正の内容】
【００１２】
本発明の放射冷却装置は、放射面から赤外光を放射する赤外放射層と、当該赤外放射層における前記放射面の存在側とは反対側に位置させる光反射層とが積層状態で設けられたものであって、その特徴構成は、
前記光反射層が、銀あるいは銀合金からなる第１層と、アルミニウムあるいはアルミニウム合金からなる第２層と、銀とアルミニウムとの合金化を防止する合金化防止透明層とを、前記第１層、前記合金化防止透明層及び前記第２層の順に前記赤外放射層に近い側に位置させる形態で積層した状態に構成され、
前記赤外放射層を基板として、前記第１層、前記合金化防止透明層及び前記第２層が積層されている点にある。
【手続補正３】
【補正対象書類名】明細書
【補正対象項目名】００１９
【補正方法】変更
【補正の内容】
【００１９】
要するに、本発明の放射冷却装置によれば、光反射層の低廉化を図りながらも、冷却対象を適切に冷却でき、しかも、長期間に亘って冷却作用を良好に発揮できる。
また、赤外放射層を基板として、第１層、合金化防止透明層及び第２層が積層されているから、全体構成の簡素化を図り、しかも、全体構成の薄膜化を図ることができる。
ちなみに、赤外放射層を基板として、第１層、合金化防止透明層及び第２層を積層する際に、第１層、合金化防止透明層及び第２層が薄い場合には、例えば、スパッタリング等により、第１層、合金化防止透明層及び第２層を順次積層することになる。
つまり、積層用基板を設けて、その積層用基板に対して、スパッタリング等により、第２層、合金化防止透明層及び第１層を順次積層し、その後、第１層の第２層の存在側とは反対側箇所に、別途製作した赤外放射層を載置して積層する、又は、第１層の合金化防止透明層の存在側とは反対側箇所に、スパッタリング等により、赤外放射層を積層する場合に較べて、積層用基板を設ける必要が無いため、全体構成の簡素化を図り、しかも、全体構成の薄膜化を図ることができる。
要するに、本発明の放射冷却装置の特徴構成によれば、全体構成の簡素化を図り、しかも、全体構成の薄膜化を図ることができる。
【手続補正４】
【補正対象書類名】明細書
【補正対象項目名】００３７
【補正方法】削除
【補正の内容】
【手続補正５】
【補正対象書類名】明細書
【補正対象項目名】００３８
【補正方法】削除
【補正の内容】
【手続補正６】
【補正対象書類名】明細書
【補正対象項目名】００３９
【補正方法】削除
【補正の内容】
【手続補正７】
【補正対象書類名】明細書
【補正対象項目名】００４０
【補正方法】削除
【補正の内容】
【手続補正８】
【補正対象書類名】明細書
【補正対象項目名】０１３２
【補正方法】変更
【補正の内容】
【０１３２】
〔別実施形態〕
以下、別実施形態を列記する。
【手続補正９】
【補正対象書類名】明細書
【補正対象項目名】０１３３
【補正方法】変更
【補正の内容】
【０１３３】
（１）上記実施形態では、酸化防止層４を備える場合を例示したが、アルミにて形成される第２層Ｂ２の膜厚（厚さ）が十分に厚い場合等においては、酸化防止層４を省略してもよい。
【手続補正１０】
【補正対象書類名】明細書
【補正対象項目名】０１３４
【補正方法】変更
【補正の内容】
【０１３４】
（２）上記実施形態では、第１層Ｂ１を銀にて形成する場合を詳細に説明したが、第１層Ｂ１を銀合金で形成する場合における膜厚（厚さ）は、第１層Ｂ１を銀にて形成する場合の膜厚（厚さ）と同等にすることができる。
【手続補正１１】
【補正対象書類名】明細書
【補正対象項目名】０１３５
【補正方法】変更
【補正の内容】
【０１３５】
（３）上記実施形態では、第２層Ｂ２をアルミにて形成する場合を詳細に説明したが、第２層Ｂ２をアルミ合金で形成する場合における膜厚（厚さ）は、第２層Ｂ２をアルミにて形成する場合の膜厚（厚さ）と同等にすることができる。
【国際調査報告】
2019163340.tif 000028
2019163340.tif 000029
2019163340.tif 000030
2019163340.tif 000031